(57)【特許請求の範囲】
【請求項１】
（ａ）少なくとも２個のビニル芳香族化合物を主体とする重合体ブロックＡと、少なくとも１個の共役ジエン化合物を主体とする重合体ブロックＢとからなるブロック共重合体を水素添加してなるブロック共重合体：１００重量部、
（ｂ）曲弾性率が２００００ｋｇｆ／ｃｍ2以上、密度が０．９５ｇ／ｃｍ3以下の高結晶性プロピレン系樹脂：１０〜８０重量部、
（ｃ）エチレンと炭素数３〜１２のα−オレフィンとを共重合させて得られる、密度が０．８６０〜０．９１０ｇ／ｃｍ3、メルトインデックスが０．０１〜１００ｇ／１０ｍｉｎ、示差走査熱量測定法（ＤＳＣ）による最大融解ピーク温度が１００℃以上のエチレン−α−オレフィン共重合体：１０〜９０重量部、の組成物からなり、
（ｄ）厚さが１５０から４００μｍで、単位面積当たりの酸素透過率（ＰＯ2）が、ＰＯ2＞２５０（ｍｌ・ｍｍ／ｍ2・ｄｒｙ・ａｔｍ）でかつ単位面積当たりの二酸化炭素透過率（ＰＣＯ2）が、ＰＣＯ2＜３０００（ｍｌ・ｍｍ／ｍ2・ｄｒｙ・ａｔｍ）であることを特徴とする血小板保存バッグ。
【請求項２】
ビニル芳香族化合物がスチレンであり、共役ジエン化合物がブタジェンまたはイソプレンもしくはそれらの組合わせである請求項１に記載の血小板保存バッグ。
【請求項３】
ビニル芳香族化合物を主体とする重合体ブロックＡが４０００〜５００００の数平均分子量を有し、共役ジエン化合物主体とする重合体ブロックＢが３０００〜１０００００の数平均分子量を有し、重合体ブロックＡが共重合体の１０〜５０重量％を構成する請求項１ないし請求項２に記載の血小板保存バッグ。
【発明の詳細な説明】
【０００１】
【産業上の利用分野】
本発明は、血小板保存バッグに関するもので、特に血小板保存性及びアンチブロッキング性に優れ、さらにはガス透過性、クリープ特性等にも優れた血小板保存バッグを提供するものである。
【０００２】
【従来の技術】
従来、医療用具として血液、血小板を保存したり運搬したりするために血液バッグ、血小板保存バッグが使用されている。これらの血液バッグは柔軟で透明性が高く、血液と長時間接触しても安全であることが要求される。現在使用されている血液バッグの構成材料として軟質塩化ビニル樹脂が一般に使用されている。
【０００３】
【発明が解決しようとする課題】
しかし、これら軟質塩化ビニル系樹脂は、可塑剤としてジ−２−エチルヘキシルフタレート（以下ＤＥＨＰ）が多量に添加されており、このＤＥＨＰが溶出して血小板機能を阻害したり、血液中や生体中へ吸収蓄積されることが懸念されていた。また、ＤＥＨＰを使用した軟質塩化ビニル樹脂は、血小板保存性に必要なガス透過性を有していず、高単位の血小板濃厚液をバッグに保存する際には、二つのバッグが必要であった。このような問題を解決するため、フタル酸ジアルキルエステル基の炭素数を大きくしたり、直鎖率の高いアルコールを使用した可塑剤の使用も検討されているが可塑剤を構成する炭素数が多くなるとポリ塩化ビニル樹脂との相溶性が悪くなり、可塑剤のブリードや加工性が悪くなるなどの問題があった。
【０００４】
また、ガス透過性を上げるため、可塑剤を多量に使用するとポリ塩化ビニルの物性が低下し、製品の機能を維持できなくなる等の問題があった。他方、可塑剤を含まない素材として、エチレン−酢酸ビニル共重合体、エチレン−アクリル酸エステル共重合体、水添ブロック共重合体とプロピレン系樹脂と低密度ポリエチレンからなるブレンドポリマー等を用いたものが、医療用素材として使用されているが、遊離酢酸によるｐH の低下や、高圧蒸気滅菌によるブロッキングが問題になっていた。
【０００５】
また、特開平４−２２０４４９号公報には上記問題を解決したエラストマー組成物が提案されているが、クリープ特性（材料に応力が加わった時に経時的に変形する性質）と柔軟性のバランスが十分とはいえず、遠心分離作業時などの高荷重がかかった際にシートに変形が生じてしまうという問題点を有していた。
【０００６】
【問題を解決するための手段】
本発明は、上記の技術課題を解決した新規な医療用具を提供するものである。本発明は、前記した水添ブロック共重合体と特定の高結晶性ポリプロピレン系樹脂を配合し、さらに特定のエチレンとα−オレフィンとの共重合体を組み合わせることにより、柔軟性、耐熱性、強度、透明性、成形性に優れ、無毒、無臭で、特にガス透過性、血小板保存性、アンチブロッキング性及び、クリープ特性の優れた医療用具が得られるという驚くべき事実に基づきなされたものである。
【０００７】
即ち本発明は、
（ａ）少なくとも２個のビニル芳香族化合物を主体とする重合体ブロックＡと、少なくとも１個の共役ジエン化合物を主体とする重合体ブロックＢとからなるブロック共重合体を水素添加してなるブロック共重合体：１００重量部、
（ｂ）曲弾性率が２００００ｋｇｆ／ｃｍ2以上、密度が０．９５ｇ／ｃｍ3以下の高結晶性プロピレン系樹脂：１０〜８０重量部、
（ｃ）エチレンと炭素数３〜１２のα−オレフィンとを共重合させて得られる、密度が０．８６０〜０．９１０ｇ／ｃｍ3、メルトインデックスが０．０１〜１００ｇ／１０ｍｉｎ、示差走査熱量測定法（ＤＳＣ）による最大融解ピーク温度が１００℃以上のエチレン−α−オレフィン共重合体：１０〜９０重量部、の組成物からなり、
（ｄ）厚さが１５０から４００μｍで、単位面積当たりの酸素透過率（ＰＯ2）が、ＰＯ2＞２５０（ｍｌ・ｍｍ／ｍ2・ｄｒｙ・ａｔｍ）でかつ単位面積当たりの二酸化炭素透過率（ＰＣＯ2）が、ＰＣＯ2＜３０００（ｍｌ・ｍｍ／ｍ2・ｄｒｙ・ａｔｍ）であることを特徴とする血小板保存バッグを提供するものである。
【０００８】
本発明で（ａ）成分として用いられる水添ブロック共重合体は、少なくとも２個のビニル芳香族化合物を主体とする重合体ブロックＡと、少なくとも１個の共役ジエン化合物を主体とする重合体ブロックＢとから成るブロック共重合体を水素添加して得られるブロック共重合体であり、例えばＡ−Ｂ−Ａ、Ｂ−Ａ−Ｂ−Ａ、Ａ−Ｂ−Ａ−Ｂ−Ａ、Ｂ−Ａ−Ｂ−Ａ−Ｂ、（Ａ−Ｂ）4 Ｓｉ、（Ｂ−Ａ−Ｂ）4 Ｓｉ、（Ｂ−Ａ−Ｂ）4 Ｓｎ等の構造を有する。
【０００９】
本明細書中で使用される「主体とする」という表現は、該当モノマー単位が重合体ブロックの少なくとも５０重量％以上、好ましくは７０重量％以上を占めることを意味する。
【００１０】
また、これらのビニル芳香族化合物を主体とする重合体ブロックＡ、共役ジエン化合物を主体とする重合体ブロックＢは、それぞれの重合体ブロックにおけるビニル芳香族化合物または共役ジエン化合物の分布がランダムまたはテーパード（分子鎖に沿ってモノマー成分が増加または減少するもの）または一部ブロック状またはこれらの任意組み合わせであってもよく、また重合体ブロックＡ、重合体ブロックＢがそれぞれ２個以上ある場合は、各重合体ブロックはそれぞれが同一構造であってもよく、異なる構造であってもよい。
【００１１】
一般に、各重合体ブロックＡは４０００〜５００００の範囲の、同一または異なる数平均分子量を有し、さらに好ましくは５０００〜４００００の範囲の同一または異なる数平均分子量を有する。また、各重合体ブロックＢは３０００〜１０００００の範囲の、同一または異なる数平均分子量を有し、さらに好ましくは４０００〜７００００の範囲の同一または異なる数平均分子量を有する。
このブロック共重合体は、ビニル芳香族化合物を１０〜５０重量％、好ましくは１５〜４０重量％含有する。
【００１２】
水添ブロック共重合体を構成するビニル芳香族化合物としては、例えばスチレン、ビニルトルエン、α−メチルスチレン、ｐ−第三ブチルスチレン等のうちから１種または２種以上が選択でき、中でもスチレンが好ましい。
また共役ジエン化合物としては、例えばブタジエン、イソプレン、１，３−ペンタジエン、２，３−ジメチル−１，３−ブタジエン等のうちから１種または２種以上が選択でき、中でもブタジエン、イソプレンおよびこれらの組み合わせが好ましい。そして、水添される前の共役ジエン化合物を主体とする重合体ブロックＢは、そのブロックにおけるミクロ構造を任意に選ぶことができ、例えばポリブタジエンブロックにおいては、１，２−ミクロ構造が２０〜５０重量％、好ましくは２５〜４５重量％である。
【００１３】
これらのブロック共重合体の製造方法としては上記した構造を有するものであればどのような製造方法で得られるものであってもよい。例えば、特公昭４０−２３７９８号公報に記載された方法によりリチウム触媒等を用いて不活性有機溶媒中でビニル芳香族化合物、共役ジエン化合物のブロック共重合体を重合し、次いで特開昭６０−２２０１４７号公報、特開昭６１−３３１３２号公報あるいは特開昭６２−２０７３０３号公報等に記載された方法により、不活性有機溶媒中で水素添加触媒の存在下に水素添加して、本発明に供する水添ブロック共重合体を合成することができる。
【００１４】
本発明で有用なブロック共重合体を水素添加するために使用される条件は、共役ジエン化合物の少なくとも８０％、好ましくは９０％以上が水素添加され、一方ビニル芳香族化合物の２０％未満、好ましくは１０％未満が水素添加されるように選択される。
【００１５】
また、上記した構造を有する本発明に供する水添ブロック共重合体の数平均分子量は２００００〜３０００００、好ましくは２５０００〜２５００００、さらに好ましくは３００００〜２０００００の範囲であり、分子量分布［重量平均分子量（Ｍｗ）と数平均分子量（Ｍｎ）との比（Ｍｗ／Ｍｎ）］は１０以下、好ましくは５以下、さらに好ましくは２以下である。数平均分子量が２００００未満では医療用具の強度、耐熱性が十分ではなく、３０００００を超えると医療用具の成形性が悪化するので好ましくない。また、分子量分布が１０を超えると医療用具の強度、耐熱性が十分でなく好ましくない。
【００１６】
次に本発明の（ｂ）成分として用いられる高結晶性ポリプロピレン系樹脂は、ポリプロピレン単独重合体またはプロピレンと炭素数２〜８のα−オレフィンとの共重合体である。共重合体の場合、共重合体中のα−オレフィンとしては、エチレン、ブテン−１、ヘキセン−１、オクテン−１等があげられ、これらのα−オレフィンの割合は１０重量％以下のものが用いられる。
【００１７】
一般に、本発明の高結晶性ポリプロピレン系樹脂は、通常チーグラーナッタ型触媒と呼ばれる三塩化チタン及び／又はチタン化合物とマグネシウム化合物等との複合化合物で代表される固体触媒およびアルキルアルミニウム化合物とを組み合わせた触媒の存在下、１００℃以下の比較的低い温度にて重合することにより製造することができる。また第三成分として、フォスフェート系化合物、エステル化合物、シラン化合物、アルコキシシラン化合物の１種または２種以上を使用することができる。
【００１８】
本発明で用いられる高結晶性ポリプロピレン系樹脂は高度なアイソタクチック性を有しており、沸騰ヘプタン不溶分の13Ｃ−ＮＭＲにより求めたアイソタクチック分率が０．９５以上、さらに好ましくは０．９７以上である。また沸騰ヘプタン可溶分が５重量％以下であることが望ましい。ここでいう13Ｃ−ＮＭＲにより求めたアイソタクチック分率とはＡ．ＺａｍｂｅｌｌｉらによりＭａｃｒｏｍｏｌｅｃｕｌｅｓ，８，６８７（１９７５）の方法に基づいて測定したものである。
【００１９】
また本発明で用いられる高結晶性ポリプロピレン系樹脂のメルトフローレイト（ＪＩＳ  Ｋ６７５８、２３０℃、２．１６Ｋｇｆ荷重に従って測定した値、以下ＭＦＲと略記する）は０．１〜５０ｇ／１０ｍｉｎ、好ましくは１〜３０ｇ／１０ｍｉｎのものが用いられる。ＭＦＲが０．１ｇ／１０ｍｉｎ未満ではエラストマー組成物の成形性が悪化するので好ましくない。またＭＦＲが５０ｇ／１０ｍｉｎを超えると医療用具の強度、耐熱性が十分でなく好ましくない。
また、本発明で用いられる高結晶性ポリプロピレン系樹脂の曲弾性率（ＡＳＴＭ  Ｄ７９０に従って測定した値）は２００００ｋｇｆ／ｃｍ2 以上、好ましくは２２０００以上である。曲弾性率が２００００ｋｇｆ／ｃｍ2 未満では、医療用具のクリープ特性が低下し好ましくない。
【００２０】
また、本発明の医療用具は熱可塑性樹脂、好ましくはポリオレフィン樹脂を添加することができる。ポリオレフィン樹脂としてはポリエチレン、エチレンとα−オレフィンとの共重合体、エチレン−酢酸ビニル共重合体、エチレン−プロピレン共重合体、エチレン−アクリレート共重合体、ポリブデン等があげられるが、特に医療用具のクリープ特性を損なうことなく、柔軟性および成形性を向上させるためには、本発明の（ｃ）成分として用いられる特定のエチレンとα−オレフィンとの共重合体が好適に用いられる。
本発明の（ｃ）成分として用いられるエチレンとα−オレフィンとの共重合体とは、エチレンと炭素数３〜１２のα−オレフィンとの共重合体である（以下エチレン−α−オレフィン共重合体と略記する）。炭素数３〜１２のα−オレフィンとしては直鎖のものも分岐鎖のものも使用することができる。α−オレフィンの例としては、プロピレン、１−ブテン、１−ペンテン、１−ヘキセン、４−メチル−１−ペンテン、１−オクテン、１−デセン等があげられる。また、これらの混合物も使用することができる。
【００２１】
該エチレン−α−オレフィン共重合体中のエチレンの割合は５０〜９０重量％、好ましくは５５〜８５重量％である。
また、該エチレン−α−オレフィン共重合体の密度は０．８６０〜０．９１０ｇ／ｃｍ、好ましくは０．８７０〜０．９０５ｇ／ｃｍである。密度が０．８６０ｇ／ｃｍ未満では、医療用具の強度が低下し、また成形品の表面にベタツキが発生し外観を損ねるので好ましくない。また密度が０．９１０ｇ／ｃｍを超えると柔軟性が低下するので好ましくない。
【００２２】
また、該エチレン−α−オレフィン共重合体のメルトインデックス（ＪＩＳ  Ｋ６７２０、１９０℃、２．１６ｋｇｆ荷重に従って測定した値。以下ＭＩと略記する）は０．０１〜１００ｇ／１０ｍｉｎ、好ましくは０．１〜５０ｇ／１０ｍｉｎのものが用いられる。ＭＩが０．０１ｇ／１０ｍｉｎ未満では医療用具の成形性が悪化するので好ましくない。またＭＩが１００ｇ／１０ｍｉｎを超えると医療用具の強度、耐熱性が十分でなく好ましくない。
【００２３】
また、該エチレン−α−オレフィン共重合体の示差走査熱量測定法（ＤＳＣ）による最大融解ピーク温度は１００℃以上、好ましくは１１０℃以上である。ここで最大融解ピーク温度とは、示差走査熱量計を用いて、４℃／ｍｉｎの速度で昇温した時に得られるサーモグラムの最高ピーク温度である。本発明の医療用具の耐熱性を得るためには、該エチレン−α−オレフィン共重合体の示差走査熱量測定法（ＤＳＣ）による最大融解ピーク温度は１００℃以上、好ましくは１１０℃以上であることが必要である。
【００２４】
該エチレン−α−オレフィン共重合体の曲げ剛性率（ＡＳＴＭ  Ｄ７４７に従って測定した値）は１２００ｋｇ／ｃｍ2 以下、好ましくは１０００ｋｇ／ｃｍ2 以下である。曲げ剛性率が１２００ｋｇ／ｃｍ2 を超えると医療用具の柔軟性が低下するので好ましくない。
【００２５】
該エチレン−α−オレフィン共重合体は、エチレンおよびα−オレフィンを、例えばチーグラー型触媒系の存在下で共重合することによって合成することができるが、チーグラー型触媒系は、一つは有機金属活性化成分（周期律表のＩ〜  III 族金属の水酸化物またはアルキル化合物）および他方はハロゲン化された遷移金属化合物より成り、場合によってはマグネシウムまたはマンガン等の無機化合物を含有してもよい。好適な組合わせとしては、アルミニウムの水酸化物及び／又はアルキル化合物とチタンのハロゲン化合物等があげられる。
なお、本発明に用いるエチレン−α−オレフィン共重合体は、一般に超低密度ポリエチレン（ＶＬＤＰＥ）と総称される。
【００２６】
本発明において、各成分の配合量は水添ブロック共重合体の配合量を１００重量部とした場合、成分（ｂ）の高結晶プロピレン系樹脂の配合量は１０〜８０重量部、好ましくは２０〜６０重量部である。また、本発明の成分（ｃ）のエチレン−α−オレフィン共重合体を配合する場合、該成分（ｃ）の配合量は１０〜９０重量部、さらに好ましくは２０〜８０重量部である。
ここで成分（ｂ）の高結晶プロピレン系樹脂の配合量が１０重量部未満では、医療用具のクリープ特性、耐熱性が不十分となり、８０重量部を超えると医療用具の柔軟性、透明性が低下するので好ましくない。
また、本発明の成分（ｃ）のエチレン−α−オレフィン共重合体の配合量が１０重量部未満では、医療用具の柔軟性、成形性が低下してしまい、９０重量部を超えると医療用具のクリープ特性、強度、透明性が低下するので好ましくない。
【００２７】
一般に、本発明の医療用具を製造する方法としては、重合体成分をブレンドするために従来技術で知られているいかなる方法を使用してもよい。最も均質なブレンド物を得るためには、通常使われているミキシングロール、ニーダー、バンバリーミキサーおよび押出機のような各種の混練機を使用して溶融混練する方法が好ましい。溶融混練する前に、これらの配合物をヘンシェルミキサー、タンブラーのような混合機を用いてあらかじめドライブレンドし、該混合物を溶融混練することにより均質な医療用具が得られる。
なお、本発明の組成物は上記主要成分のほかに、用途に応じて、柔軟性、耐熱性、強度、成形性および安全性を阻害しない程度の量の各種の可塑剤、ブロッキング防止剤、紫外線吸収剤、滑剤、結晶核剤、着色剤、無機充填剤等を含有することも可能である。
【００２８】
前記本発明に使用される組成物は通常の樹脂と同様の方法でシート状に成形して医療用具を製造することができる。該シートは血小板保存バッグの袋状本体の構成材料となり、厚さが１５０から４００μｍの範囲に設定され、単位面積当たりの酸素透過率（ＰＯ2）が、ＰＯ2＞２５０（ｍｌ・ｍｍ・／ｄａｙ・ａｔｍ）でかつ単位面積当たりの二酸化炭素透過率（ＰＣＯ2）が、ＰＣＯ2＜３０００（ｍｌ・ｍｍ／ｍ2・ｄａｙ・ａｔｍ）を有する。
本発明の医療用具において厚さ及びＰＯ2，ＰＣＯ2を上記範囲に設定した理由は、これらの範囲で血小板保存性、ガス透過性、およびシートへの加工性が最も良いからでである。シートの厚さ１５０μｍ以下ではシートの物性が低下して好ましくない。シートの厚さが４００μｍ以上では成形が困難になるので好ましくない。ＰＯ2が２５０（ｍｌ・ｍｍ／ｍ2・ｄａｙ・ａｔｍ）以下、およびＰＣＯ2が３０００（ｍｌ・ｍｍ／ｍ2・ｄａｙ・ａｔｍ）以上では、血小板保存性が低下するので好ましくない。
【００２９】
また本発明の組成物は、シートのみならず、例えば射出成形やブロー成形等により血小板保存バッグを製造することができる。
【００３０】
【実施例】
以下、本発明を実施例によってさらに詳細に説明するが本発明はこれらの実施例に限定されるものではない。
なお、これら実施例および比較例において、各種の評価に用いられた試験法は以下のとうりである。
（１）硬度［−］
ＡＳＴＭ  Ｄ２２４０、Ｄタイプ。試料は３ｍｍ厚のインジェクションシートを用いた。
（２）引張強度［ｋｇｆ／ｃｍ2 ］、伸び［％］
ＪＩＳ  Ｋ６３０１、試料はシート押出機を用い、下記条件により厚み０．３ｍｍのシートを作成し、これを押出し平行方向に３号ダンベルで打ち抜いて用いた。
押出機・・・・・・４０ｍｍΦ
スクリュー・・・・Ｌ／Ｄ２５、圧縮比３．５
ダイス・・・・・・巾４００ｍｍ
シリンダー温度（℃）            ダイス温度
Ｃ１    Ｃ２    Ｃ３    Ｃ４        （℃）
１８０  １９０  １９５  ２００      ２００
（３）曲げ剛性率［ｋｇｆ／ｃｍ2 ］
ＡＳＴＭ  Ｄ７４７、試料は３ｍｍ厚のインジェクション試験片を用いた。
（４）熱変形温度［℃］
２ｍｍ厚の圧縮成形シートから試料を切り出し、熱機械的分析装置（ＴＭＡ）にセットした。１ｍｍφの針入プローブに荷重５００ｇ／ｃｍ2 を加え試料に乗せた。４℃／ｍｉｎで昇温していき、針入プローブが１００μｍ変形した時の温度を熱変形温度とした。
（５）クリープ特性
前記、（２）の押出しシートを押出し平行方向に幅１０ｍｍ、長さ１００ｍｍで切り出した。５０ｍｍの幅で標線を記し、２３℃の雰囲気下、長さ方向に１ｋｇｆの荷重を加えた。
１２時間後に荷重を除き、２０分間放置後、標線の長さを測定し、変化率を求めた。
（６）全光線透過率［％］
ＡＳＴＭ  Ｄ１００３、試料は２ｍｍ厚のインジェクションシートを用いた。
（７）ガス透過性試験
表１〜３記載の実施例２、４、６、７、９、１０の６種組成にブレンドし、成形したシートを気体透過率（ｍｌ／ｍ2 ・ｄａｙ・ａｔｍ）を温度２３度で測定した。
（８）高圧蒸気滅菌後のブロッキング性試験
成形したシートを二枚重ねにして、これをオートクレーブで１２１度、２０分間高圧蒸気滅菌処理し、引っ張り試験機にて剥離強度を求めた。
（９）血小板保存性試験
実施例２の組成で血液バッグを作製し、この血液バッグ中に血小板を５単位（平均６．１単位、５．０〜６．２４単位）と２０単位（平均１９．５単位、１８．３〜２１．１単位）に調整した血小板濃厚液を入れ室温にて振とう保存を行い１回の保存バッグで５〜２０単位相当が保存できるかどうかを確認した。振とう開始直前及び２４時間、７２時間、１２０時間後の血小板濃厚液について、ｐH 、血小板凝集能（コラーゲン凝集能）、血小板変形能を測定した。
【００３１】
実施例１〜１３、比較例１〜４において配合した各成分は以下のとおりである。
成分（ａ−１）
Ｂ−Ａ−Ｂ−Ａの構造を有し、結合スチレン量３１重量％、数平均分子量５２０００、分子量分布１．０８、水添前のポリブタジエン部の１，２−ビニル結合量が３７％、水添率９９％の水添ブロック共重合体を特開昭６１−３３１３２号公報に記載された方法により合成し、（ａ−１）成分とした。
成分（ａ−２）
Ｂ−Ａ−Ｂ−Ａの構造を有し、結合スチレン量２０重量％、数平均分子量７２０００、分子量分布１．０９、水添前のポリブタジエン部の１，２−ビニル結合量が３４％、水添率９９％の水添ブロック共重合体を特開昭６１−３３１３２号公報に記載された方法により合成し、（ａ−２）成分とした。
成分（ａ−３）
Ｂ−Ａ−Ｂ−Ａの構造を有し、結合スチレン量２８重量％、数平均分子量１３１０００、分子量分布１．１２、水添前のポリブタジエン部の１，２−ビニル結合量が４１％、水添率９８％の水添ブロック共重合体を特開昭６１−３３１３２号公報に記載された方法により合成し、（ａ−３）成分とした。
成分（ａ−４）
Ａ−Ｂ−Ａの構造を有し、結合スチレン量２９重量％、数平均分子量５１０００、分子量分布１．０６、水添前のポリブタジエン部の１，２−ビニル結合量が３５％、水添率９９％の水添ブロック共重合体を特開昭６１−３３１３２号公報に記載された方法により合成し、（ａ−４）成分とした。
成分（ａ−５）
Ａ−Ｂ−Ａの構造を有し、結合スチレン量２９重量％、数平均分子量５３０００、分子量分布１．０６、水添前のポリイソプレン部の１，４−結合量が９４％、３，４−結合量が６重量％、ポリイソプレン部の水添率９９％の水添ブロック共重合体を特開昭６１−３３１３２号公報に記載された方法により合成し、（ａ−５）成分とした。
【００３２】
成分（ｂ−１）
三井東圧化学製、高結晶性ポリプロピレン：ノーブレン  Ｊ３ＨＳ−ＨＳ（密度：０．９１ｇ／ｃｍ3 、曲弾性率：２７５００ｋｇｆ／ｃｍ2 、ＭＦＲ：１３ｇ／１０ｍｉｎ）
成分（ｂ−２）
徳山曹達製、高結晶性ポリプロピレン：徳山ポリファイン  ＳＨ１５２（密度：０．９１ｇ／ｃｍ3 、曲弾性率：２３５００ｋｇｆ／ｃｍ2 、ＭＦＲ：１．５ｇ／１０ｍｉｎ）
成分（ｂ−３）
旭化成工業製、ポリプロピレン：Ｍ１７００（密度：０．９０ｇ／ｃｍ3 、曲弾性率：１８５００ｋｇｆ／ｃｍ2 、ＭＦＲ：３０ｇ／１０ｍｉｎ）
成分（ｃ）
住友化学工業製：エクセレンＶＬ１００（ＭＩ：０．８ｇ／１０ｍｉｎ、密度：０．９００ｇ／ｃｍ3 、ＤＳＣによる最大融解ピーク温度１１５℃、曲剛性率：６５０ｋｇｆ／ｃｍ2 ）
【００３３】
［実施例１〜９］
水添ブロック共重合体として（ａ−１）、（ａ−２）を用い、プロピレン系樹脂として（ｂ−１）を用い、またエチレン−α−オレフィン共重合体として（ｃ）を用い、表１から表３に示した各割合にてヘンシェルミキサーでブレンドした後、５０ｍｍ径の二軸押出機にて２２０℃の条件で溶融混練しエラストマー組成物のペレット化した後、シートに成形したものを使用した。これを前述の試験法にて評価した。結果を表１〜９に示した。この結果から本発明の医療用具は強度、柔軟性、耐熱性、透明性、クリープ特性、ガス透過性、アンチブロッキング性、血小板保存性にすぐれていることが明らかである。
【００３４】
［比較例１〜５］
比較例１〜４は、水添ブロック共重合体として（ａ−２）を用い、プロピレン系樹脂として（ｂ−１）、（ｂ−３）を用い、またエチレン−α−オレフィン共重合体として（ｃ）を用い、表４に示した各割合にて実施例１から９と同様に方法で混練し、さらに成形して評価した。結果を表４及び表６〜９に示した。この結果から本発明の範囲外の組成物は、強度と柔軟性のバランスが悪く、クリープ特性が弱い、柔軟性が無いなど不満足な物性を示した。また、系の異なる比較例５（軟質塩化ビニル樹脂：ポリ塩化ビニル１００重量部に対してＤＥＨＰを２０重量部ブレンドしてシートに成形したものを使用した。）の結果を表６、７、１０に示したが、比較例５は、ガス透過性、アンチブロッキング性及び血小板保存性がすべて劣る結果であった。
【００３５】
［実施例１０〜１３］
水添ブロック共重合体として（ａ−１）から（ａ−５）を用い、プロピレン系樹脂として（ｂ−２）を用い、またエチレン−α−オレフィン共重合体として（ｃ）を用い、表５に示した各割合にて実施例１から９と同様の方法で混練し、さらに成形して評価した。結果を表５に示した。
【００３６】
【表１】
0003653674.tif 000002
【００３７】
【表２】
0003653674.tif 000003
【００３８】
【表３】
0003653674.tif 000004
【００３９】
【表４】
0003653674.tif 000005
【００４０】
【表５】
0003653674.tif 000006
【００４１】
【表６】
0003653674.tif 000007
【００４２】
【表７】
0003653674.tif 000008
【００４３】
【表８】
0003653674.tif 000009
【００４４】
【表９】
0003653674.tif 000010
【００４５】
【表１０】
0003653674.tif 000011
【００４６】
【発明の効果】
以上に述べたように、本発明による血小板保存バッグは、強度、柔軟性、耐熱性、透明性、クリープ特性等の各物性がすぐれていることに加えて、ガス透過性、アンチブロッキング性、血小板保存性がすぐれていることから、高単位の血小板の長期保存が可能で、且つ使用時の安全性及び、作業性について著しい改善が図れる等の効果を有するすぐれた発明である。